(57)【特許請求の範囲】
【請求項１】
繊維の断面形状が円形又は（長軸／短軸）で表される断面の偏平比が１０以下の偏平もしくは楕円であり、表面に凹凸形状を有するアクリル系合成繊維であって前記表面凹凸が繊維断面の外周の中心線平均粗さが０．０１〜０．１３μｍの範囲にある繊維の表面に、オルガノポリシロキサンが付着してなることを特徴とする獣毛様風合を有するアクリル系合成繊維。
【請求項２】
アクリル系合成繊維が、染料及び／又は顔料で原液着色された請求項１記載のアクリル系合成繊維。
【発明の詳細な説明】
【０００１】
【発明の属する技術分野】
本発明は、耐久性があり、また、極めて優れた獣毛様風合を有するアクリル系合成繊維に関し、更に詳しくは、外観上の光沢及び繊維の着色の有無を任意に選択でき、且つ、優れた獣毛様風合を有するアクリル系合成繊維に関する。
【０００２】
【従来の技術】
アクリル系合成繊維は、その風合及び仕上加工の容易さから、従来から合成繊維の中で最も獣毛様の風合を有する繊維として認められ、天然毛皮を想定したボアー、シール等のイミテーション分野及びハイパイル分野に広く使用されている。しかし、このアクリル系合成繊維は、天然の獣毛に比較すると、風合面でいわゆるヌメリ感が不足しており、この欠点を解消するために、従来より種々の方法が行われている。
【０００３】
従来から、合成繊維の表面を平滑化して風合を獣毛様に改良するために、オルガノポリシロキサンのようなシリコーンが処理剤として用いられることはよく知られている。例えば、特公昭４８−１７５１４号公報には、アミノ変性シリコーンとポリエポキサイド、エポキシ変性シリコーンとアミン化合物、及びエポキシ変性シリコーンとアミノ変性シリコーン等の組み合わせによる処理等が開示されている。更に、これ以後、特公昭５１−３７９９６号公報、特公昭５３−１９７１５号公報、特公昭５３‐１９７１６号公報等にも、上記の方法を基本とする改良法や処理剤が開示されている。
【０００４】
【発明が解決しようとする課題】
しかしながら、上記のような従来の方法でも、必ずしも充分な獣毛様の風合は得られていなかった。
そこで、本発明では、上記のようなシリコーン処理により表面を平滑化して優れた獣毛様の風合としたアクリル系合成繊維として、従来のものに較べて優れた獣毛様の風合を有するアクリル系合成繊維を提供せんとするものである。
【０００５】
【課題を解決するための手段】
本発明者らは、上記の目的を達成するために鋭意研究の結果、シリコーン処理を行う際の繊維の表面凹凸の大きさに着目し、表面凹凸が風合に大きな影響を及ぼすことを知見し、表面凹凸の大きさの範囲を限定することにより、より優れた獣毛様風合の繊維が得られることを見いだした。
つまり、本発明は、繊維の断面形状が円形又は（長軸／短軸）で表される断面の偏平比が１０以下の偏平もしくは楕円であり、表面に凹凸形状を有するアクリル系合成繊維であって繊維の表面凹凸が繊維断面の外周の中心線平均粗さが０．０１〜０．１３μｍの範囲にある繊維の表面に、オルガノポリシロキサンが付着してなることを特徴とする獣毛様風合を有するアクリル系合成繊維である。表面の凹凸形状が０．０１〜０．１３μｍの範囲内であれば、着色の有無を問わず、優れた獣毛様風合を有する。
【０００６】
繊維の表面凹凸が、繊維断面の外周の中心線平均粗さが０．０１〜０．１３μｍの範囲内にある繊維において、繊維の断面形状は、円形あるいは（長軸／短軸）で表される断面の偏平比（以下、単に偏平比と称す。）が１０以下の偏平もしくは楕円であることが好ましい。偏平比が１０以上になると、いわゆる腰が無くなり、獣毛様風合には好ましくない。
【０００７】
また、本発明でいう繊維の表面凹凸の大きさとしての繊維断面の外周の中心線平均粗さとは、以下の方法で得られる値をいう。
即ち、３次元表面粗さ解析装置（３次元ＳＥＭ）を用い、繊維の長手方向に直交する断面の外周に沿ったラインの中心線平均粗さを次のようにして求めた。
測定機はエリオニクス（株）製３次元ＳＥＭ（ＥＲＡ−８０００）を用い、４０００倍の倍率にて繊維の表面凹凸を測定する。この解析により、繊維表面におけるＸ軸、Ｙ軸、及びＺ軸方向の３次元の凹凸形状が明らかになる。ここで、Ｙ軸方向は繊維の長手方向、Ｘ軸方向は繊維の長手方向に直交する方向のうち、繊維断面の外周にそった方向、更に、Ｚ軸方向は、前記繊維長手方向及び繊維断面の外周にそった方向の両方向に直交する繊維表面の凹凸高さ方向である。本発明では、前記Ｘ−Ｚ平面上の繊維断面の外周のラインを、繊維の長手方向に直交する断面の外周に沿ったラインという。このラインは、繊維長手方向に異なる位置で任意にとることができる。このラインは、例えば図１〜図８に示すようなものである。これらの図で、Ｘ軸は繊維の長手方向に直交する繊維断面の外周に沿った方向であり、Ｚ軸は繊維表面の凹凸の高さ方向である。また、中心線平均粗さとは、図示されたライン（断面曲線）において、ＪＩＳ−Ｂ０６０１で定義された中心線平均粗さをいう。
このラインの長さは最低１０μｍとし、それぞれ繊維長手方向で位置の異なる外周から１０本以上ラインをとり、それぞれのラインの中心線平均粗さの平均値をもって繊維表面の表面凹凸の大きさとする。
【０００８】
前記ＪＩＳ−Ｂ０６０１で定義された中心線平均粗さ（Ｒa ）とは、粗さ曲線からその中心線の方向に測定長さｌの部分を抜き取り、この抜き取り部分の中心線をＸ軸、縦倍率の方向をＹ軸とし、粗さ曲線をｙ＝ｆ（ｘ）で表わし、中心線の式をｙ＝ｇ（ｘ）としたとき、下式によって求められる値をμｍで表わしたものをいう。
【数１】
0003879244.tif 000002
ここで、前記粗さ曲線とは、断面曲線から所定の波長より長い表面うねり成分をカットオフした曲線をいい、その中心線とは、粗さ曲線の平均線に平行な直線を引いたとき、この直線と粗さ曲線で囲まれる面積が、この直線の両側で等しくなる直線をいい、前記粗さ曲線の平均線とは、粗さ曲線の抜き取り部分において、被測定面の幾何学形状をもつ直線又は曲線で、かつ、その線から粗さ曲線までの偏差の二乗和が最少になるように設定した線である。
【０００９】
つまり、本発明では、シリコーン処理前の繊維の前記中心線平均粗さが０．０１〜０．１３μｍの範囲となるようにする。０．０１μｍ未満では、シリコーン処理を施した場合、繊維表面の凹凸が小さすぎるため、べとついた感触となり、好ましい風合とは言えない。０．１３μｍを越えると、表面凹凸が大きすぎるため、シリコーン処理を施しても、がさついた感触が残り、獣毛様風合とは言えない。また、風合の点においては０．０５〜０．１３μｍの範囲が好ましく、であり、さらに好ましくは０．０５〜０．１０μｍの範囲が良い。前記範囲であれば、さらにドライタッチでかつソフトな極めて優れた獣毛様の風合が得られる。
【００１０】
一般にアクリル系合成繊維の製造においては、紡糸原液に酢酸ビニル、酢酸セルロース、ポリメチルメタクリレート、ポリスチレン等の種々の有機系添加剤、あるいは、ＴｉＯ2 、Ｓｂ2 Ｏ3 、Ｓｂ2 Ｏ5 、Ａｌ（ＯＨ）3 等の種々の無機系添加剤を添加して、白度、光沢等の調節を行っている。また、カーボンブラック等の顔料もしくは各種染料を紡糸原液に添加することにより、着色し、色合いの調節を行っている。さらに、一般の湿式紡糸法において、凝固浴の溶媒濃度、温度等により表面凹凸を調整することができる。これらの添加剤等の作用、又は紡糸法により、様々な大きさの表面凹凸をもつ繊維が出来るが、この表面凹凸の大きさを上記の範囲内に限定することにより、シリコーン処理による効果が大きく発揮され、極めて優れた獣毛様風合の繊維が得られる。
【００１１】
繊維の表面凹凸の大きさが前記の範囲内であれば、繊維の製造に際していかなる添加剤、顔料、染料、及び紡糸法を用いてもよい。つまり、繊維の表面凹凸の大きさが前記の範囲内になるように、添加剤等を選択し、白度、光沢、色合いを調整すればよいのである。この表面凹凸の大きさが前記の範囲内である繊維の表面にシリコーン処理を施すことで、本発明の目的とする極めて優れた獣毛様風合の繊維が得られる。
【００１２】
さらに、繊維の断面形状を円形あるいは偏平比が１０以下の偏平もしくは楕円にするには、円孔ノズルあるいは長軸／短軸の比が１０以下程度の偏平もしくは楕円の異形断面ノズルを使用すればよい。断面形状が円形あるいは偏平比が１０以下の偏平もしくは楕円の繊維の場合、パイルにおいて適度な腰、ソフト感を持ち好ましい風合となるが、偏平比が１０以上となるとパイルにおいて腰の無い風合となり、好ましい風合とは言えない。
【００１３】
【発明の実施の形態】
本発明のアクリル系合成繊維を製造するには、例えば、アクリロニトリル３０〜７０重量％と、アクリロニトリルと共重合しうる他のビニル単量体の少なくとも１種を７０〜３０重量％とを含有するアクリル系共重合体を有機溶剤に溶解させた紡糸原液に、目的とする白度、光沢、色合い等に応じて種々の添加剤等を添加し紡糸する。この時、繊維表面の凹凸の大きさが前記の範囲内となるように紡糸法、添加剤種、添加量を調整する。
【００１４】
一般に添加剤の量が多くなると、繊維の表面凹凸の大きさは大きくなるが、粒径の小さな無機粒子は製造される繊維表面への影響が比較的小さく、表面凹凸の大きさを上記の範囲内にすることが容易である。つまり、粒径の小さな無機粒子の場合、白度向上のため添加量を多くしても、表面凹凸の大きさは比較的小さく抑えられ、中心線平均粗さを０．１３μｍ以下にすることが可能となる。例えば、白度向上に好適な添加剤であるＴｉＯ2 は粒径が比較的小さく、繊維表面への影響が比較的小さい。したがって、目的とする白度に応じて、添加量を変化させる場合、表面凹凸の大きさを前記の範囲内にすることが容易である。
【００１５】
前記アクリロニトリルと共重合しうるビニル単量体としては、塩化ビニル、塩化ビニリデン、臭化ビニル、臭化ビニリデン；アクリル酸エステル、メタクリル酸エステル；アクリルアミド、メタクリルアミド、又はそれらのモノ若しくはジアルキル置換体；スチレン若しくはスチレンのα，β置換体；ビニルアセテート；ビニルピロリドン、ビニルピリジン若しくはそれらのアルキル置換体；アクリル酸、メタクリル酸、イタコン酸、パラスチレンスルホン酸、２・アクリルアミド−２−メチルプロピルスルホン酸、パラメタクリロイルオキシベンゼンスルホン酸、メタクリロイルオキシプロピルスルホン酸若しくはこれらの金属塩若しくはアミン塩等が挙げられる。
【００１６】
上記アクリル系共重合体は、重合開始剤として既知の化合物、例えばパーオキシド系化合物、アゾ系化合物、又は各種のレドックス系化合物を用い、通常のビニル重合法により得ることができる。このアクリル系共重合体を、有機溶剤、例えばアセトン、アセトニトリル、ジメチルホルムアミド、ジメチルアセトアミド、ジメチルスルホオキシド等に溶解させて紡糸原液とする。尚、必要に応じ、防錆、着色防止、耐候性等に効果のある安定剤等を添加してもよい。また、白度、光沢の調整のためにＴｉＯ2 等の添加剤を添加してもよいが、繊維表面の凹凸が上記の範囲内になるように添加量を調整する必要がある。
【００１７】
アクリル系合成繊維の繊度は、１〜３０デニール、好ましくは３〜２０デニールである。１デニール未満では、腰のない風合となり、３０デニールを超えると逆に腰がありすぎて、がさついた触感となる。
【００１８】
次に、上記のような大きさの表面凹凸を有するアクリル系合成繊維の表面にオルガノポリシロキサンを付着させることで、目的とする獣毛様の風合を有するアクリル系合成繊維が得られる。
【００１９】
前記オルガノポリシロキサンとしては、ジメチルポリシロキサン、アミノ変性シリコーン、エポキシ変性シリコーン、及びカルボキシ変性シリコーンから選択される少なくとも一種を用いることが好ましい。
【００２０】
前記のようなオルガノポリシロキサンは、処理液の形で繊維表面に付着させるが、オルガノポリシロキサンの処理液を付着させた後に、その柔軟効果をより発揮させるために、８０℃以上の温度で熱処理することが好ましい。この熱処理温度は９０℃以上であることがより好ましく、更に好ましくは１００℃以上である。
【００２１】
上記オルガノポリシロキサンを主体とする処理液は、その粘度調節と、経時に対する安定性を得るため、界面活性剤を用いてオルガノポリシロキサンを水中で乳化したものであることが好ましい。この処理液には、繊維製造工程において熱及び機械的シェアーがかかるため、オルガノポリシロキサンのエマルジョンは、これらにより破壊されない安定性が必要である。更に、この乳化状処理液は、繊維との親和性を増すため５００ｃｐ（２５℃における）以下の粘度であることが好ましい。
【００２２】
アクリル系合成繊維表面へのオルガノポリシロキサンの付着量は繊維重量に対して０．０１〜０．７重量％、好ましくは０．０３〜０．５重量％である。０．０１重量％未満ではヌメリ感が弱く、獣毛様風合とはいえない。０．７重量％を超えるとベタツキ感が生じ、良好な風合とはいえない。このオルガノポリシロキサン付着により、０．０５μｍ以下の範囲程度中心線平均粗さは小さくなる。
【００２３】
【実施例】
以下に、本発明の実施例を示すが、これらは何ら本発明を限定するものではない。なお、実施例の記載に先立って、本発明の目的とする効果を明らかにするための、繊維の獣毛様風合の評価法を記載しておく。
【００２４】
（獣毛様風合の評価方法：官能的評価）
感触的な観点から、短繊維及びパイル編物を用いて５名の判定者による官能的評価を行い、極めて獣毛に近似した風合を有するものを「５」、獣毛に近似した風合を有するものを「４」、ソフトな風合を有するものを「３」、それよりもやや劣るものを「２」、更に劣るものを「１」として５段階で評価した。
【００２５】
（実施例１）
アクリロニトリル４９．５重量部、塩化ビニル５０重量部、スチレンスルホン酸ナトリウム０．５重量部よりなる共重合体（以下、「共重合体Ａ」という。）１００重量部をアセトン２５０重量部に溶解し紡糸原液（Ａ）とした。この紡糸原液（Ａ）に酢酸セルロースを共重合体Ａに対して１重量％添加した後、偏平比５の楕円ノズルを通して２５℃の３５％アセトン水溶液中に紡糸し、その後、水洗、乾燥、延伸、熱処理を経て、総延倍７倍のアクリル系合成繊維を得た。この繊維の断面の外周の中心線平均粗さを３次元表面粗さ解析装置  （３次元ＳＥＭ）で解析したところ、０．０１８μｍであった。ついで、粘度４００ｃｐ、アミノ当量２０００のアミノ変性シリコーン２重量％とノニオン性乳化剤（ポリオキシエチレンアルキルエーテル）２重量％とを乳化した水性エマルジョンに上記繊維糸条を浸漬し（アミノ変性シリコーン付着量０．３％ｏｗｆ）、その後、熱処理（１２０℃、１分間）を行い、偏平比５の楕円断面で、最終繊度６デーニルのシリコーン処理した繊維を得た。
【００２６】
（実施例２）
実施例１と同じ紡糸原液（Ａ）に、ＴｉＯ2 を共重合体Ａに対して０．２重量％添加し、実施例１と同様の方法で紡糸した。この繊維の断面の外周の中心線平均粗さは０．０１２μｍであった。次いで、実施例１と同様の方法でシリコーン処理した。
【００２７】
（実施例３）
実施例１の紡糸原液（Ａ）に、共重合体Ａに対して、ＴｉＯ2 を１重量％、水酸化アルミニウムを３重量％添加し、実施例１と同様の方法で紡糸した。この繊維の断面の外周の中心線平均粗さは０．０５６μｍであった。次いで、実施例１と同様の方法でシリコーン処理した。
【００２８】
（実施例４）
実施例１の紡糸原液（Ａ）に、酢酸セルロースを共重合体Ａに対して７重量％添加し、実施例１と同様の方法で紡糸した。この繊維の断面の外周の中心線平均粗さは０．１２μｍであった。次いで、実施例１と同様の方法でシリコーン処理した。
【００２９】
（実施例５）
実施側１の紡糸原液（Ａ）に、共重合体Ａに対して、ＴｉＯ2 を０．２重量％、カーボンブラックを２重量％添加し、実施例１と同様の方法で紡糸した。この繊維の断面の外周の中心線平均粗さは０．０３５μｍであった。次いで、実施例１と同様の方法でシリコーン処理した。
【００３０】
（実施例６）
実施例１の紡糸原液（Ａ）に、共重合体Ａに対して、ＴｉＯ2 を１重量％、水酸化アルミニウムを３重量％、カーボンブラックを２重量％添加し、実施例１と同様の方法で紡糸した。この繊維の断面の外周の中心線平均粗さは０．０６１μｍであった。次いで、実施例１と同様の方法でシリコーン処理した。
【００３１】
（実施例７）
実施例１の紡糸原液（Ａ）に、共重合体Ａに対して、酢酸セルロースを３重量％、ＴｉＯ2 を１重量％添加し、実施例１と同様の方法で紡糸した。この繊維の断面の外周の中心線平均粗さは０．０７４μｍであった。次いで、実施例１と同様の方法でシリコーン処理した。
【００３２】
（実施例８）
実施例１の紡糸原液（Ａ）に、共重合体Ａに対して、酢酸セルロースを３重量％、水酸化アルミニウムを１重量％添加し、実施例１と同様の方法で紡糸した。この繊維の断面の外周の中心線平均粗さは０．０９２μｍであった。次いで、実施例１と同様の方法でシリコーン処理した。
【００３３】
（比較例１）
実施例１の紡糸原液（Ａ）を実施例１と同様の方法で紡糸した。この繊維の断面の外周の中心線平均粗さの平均値は０．００８μｍであった。次いで実施例１と同様の方法でシリコーン処理を行った。
【００３４】
（比較例２）
実施例１の紡糸原液（Ａ）に、共重合体Ａに対して、酢酸セルロースを１０重量％、水酸化アルミニウムを５重量％添加し、実施例１と同様の方法で紡糸した。この繊維の断面の外周の中心線平均粗さは０．１５μｍであった。次いで実施例１と同様の方法でシリコーン処理を行った。
【００３５】
（比較例３）
実施例１の紡糸原液（Ａ）に、共重合体Ａに対して、酢酸セルロースを１０重量％、水酸化アルミニウムを５重量％、カーボンブラックを２重量％添加し、実施例１と同様の方法で紡糸した。この繊維の断面の外周の中心線平均粗さは０．１７μｍであった。次いで実施例１と同様の方法でシリコーン処理を行った。
【００３６】
以上の実施例、比較例で得られたアクリル系合成繊維について、シリコーン処理前後における繊維断面の外周の中心線平均粗さを測定し、また、シリコーン処理後の風合、外観を評価し、結果を表１に示した。
また、実施例１〜６及び比較例１、２の合成繊維の断面の外周の一部の形状を３次元表面粗さ解析装置（３次元ＳＥＭ）で解析したグラフを図１〜図８に示した。
なお、図１〜図８のすべてにおいて、Ｘ軸は繊維の長手方向に直交する断面の外周のうち任意の２５μｍ幅の連続した位置を示し、Ｚ軸は前記連続した位置での凹凸高さを示すものである。
【００３７】
【表１】
0003879244.tif 000003
【００３８】
実施例１〜８の合成繊維は極めて獣毛ライクな風合を示したのに対し、比較例１の合成繊維はヌメリ感はあるもののべトツキ感があり好ましい風合とはいえないものであった。又、比較例２、３の繊維は、ガサツキ感があり、獣毛様の風合ではなかった。
【００３９】
次に繊維の断面形状と風合の関係を評価するため、実施例１〜８、比較例１〜３において、ノズル形状を変えて紡糸し、得られた繊維について評価した。
【００４０】
（実施例９）
共重合体Ａ１００重量部をジメチルホルムアミド（ＤＭＦ）２５０重量部に溶解し紡糸原液（Ｂ）とした。この紡糸原液（Ｂ）に実施例１〜８と同じ添加剤を添加した後、円孔ノズルを通して２０℃の５０％ＤＭＦ水溶液中に紡糸し、その後、水洗、乾燥、延伸、熱処理を経て、総延倍６倍のアクリル系合成繊維を得た。次いで実施例１と同様の方法でシリコーン処理を行い、円形断面で、最終繊度６デニールの８種類の繊維を得た。
【００４１】
（実施例１０）
アクリロニトリル５０重量部、塩化ビニリデン４９重量部、スチレンスルホン酸ナトリウム１重量部よりなる共重合体（以下、「共重合体Ｂ」という。）１００重量部をジメチルホルムアミド（ＤＭＦ）２５０重量部に溶解し紡糸原液（Ｃ）とした。この紡糸原液（Ｃ）に実施例１〜８と同じ添加剤を添加した後、偏平比５の偏平ノズルを通して２０℃の５０％ＤＭＦ水溶液中に紡糸し、その後、水洗、乾燥、延伸、熱処理を経て、総延倍６倍のアクリル系合成繊維を得た。次いで実施例１と同様の方法でシリコーン処理を行い、偏平比５の偏平断面で、最終繊度６デニールの８種類の繊維を得た。
【００４２】
（実施例１１）
共重合体Ｂ１００重量部をジメチルアセトアミド（ＤＭＡｃ）２５０重量部に溶解し紡糸原液（Ｄ）とした。この紡糸原液（Ｄ）に実施例１〜８と同じ添加剤を添加した後、円孔ノズルを通して２０℃の５０％ＤＭＡｃ水溶液中に紡糸し、その後、水洗、乾燥、延伸、熱処理を経て、総延倍６倍のアクリル系合成繊維を得た。次いで実施例１と同様の方法でシリコーン処理を行い、円形断面で、最終繊度６デニールの８種類の繊維を得た。
【００４３】
（実施例１２）
実施例１〜８と同じ紡糸原液（Ａ）に実施例１〜８と同じ添加剤を添加した後、円孔ノズルを通して２５℃の３５％アセトン水溶液中に紡糸し、その後、水洗、乾燥、延伸、熱処理を経て、総延倍７倍のアクリル系合成繊維を得た。次いで実施例１と同様の方法でシリコーン処理を行い、偏平比３の偏平断面で、最終繊度６デニールの８種類の繊維を得た。
【００４４】
（実施例１３）
紡糸原液（Ａ）に実施例１〜８と同じ添加剤を添加した後、偏平比５の偏平ノズルを通して実施例１０と同様の方法で紡糸、シリコーン処理を行い、偏平比５の偏平断面で、最終織度６デニールの８種類の繊維を得た。
【００４５】
（実施例１４）
紡糸原液（Ａ）に実施例１〜８と同じ添加剤を添加した後、偏平比８の偏平ノズルを通して実施例１０と同様の方法で紡糸、シリコーン処理を行い、偏平比８の偏平断面で、最終繊度６デニールの８種類の繊維を得た。
【００４６】
（実施例１５）
紡糸原液（Ａ）に実施例１〜８と同じ添加剤を添加した後、偏平比１０の偏平ノズルを通して実施例１０と同様の方法で紡糸、シリコーン処理を行い、偏平比１０の偏平断面で、最終繊度６デニールの８種類の繊維を得た。
【００４７】
（比較例４）
紡糸原液（Ａ）に実施例１〜８と同じ添加剤を添加した後、偏平比１２の偏平ノズルを通して実施例１０と同様の方法で紡糸、シリコーン処理を行い、偏平比１２の偏平断面で、最終織度６デニールの８種類の繊維を得た。
【００４８】
以上の実施例、比較例の合成繊維について、風合の評価を行ったところ、実施例９〜１５の繊維は、実施例１〜８のどの添加剤を使用した場合でも極めて獣毛ライクな風合を示したのに対し、比較例４の繊維はヌメリ感はあるものの腰のない風合であった。
【００４９】
【発明の効果】
以上のように、本発明に係るアクリル系合成繊維は、表面にオルガノポリシロキサンを付着させて獣毛様風合を付与するについて、オルガノポリシロキサンを付着させる繊維の表面凹凸の大きさを所定の範囲内とすることにより、シリコーン（オルガノポリシロキサン）処理による効果が最大限発揮され、極めて獣毛様風合の高い有する繊維とすることができる。また、紡糸原液に添加する添加剤の種類、量を、繊維の表面凹凸の大きさがこの範囲内になるように調節することにより、繊維外観について、光沢の有無が選択できる。
更に、表面凹凸の大きさが上記の範囲内にあり、かつ繊維の断面形状が円形、あるいは偏平比が１０以下の偏平もしくは楕円断面である場合に、極めて優れた獣毛様風合の繊維が得られる。
【図面の簡単な説明】
【図１】  実施例１の繊維断面の外周の一部の形状を３次元表面粗さ解析装置で解析したグラフである。
【図２】  実施例２の繊維断面の外周の一部の形状を３次元表面粗さ解析装置で解析したグラフである。
【図３】  実施例３の繊維断面の外周の一部の形状を３次元表面粗さ解析装置で解析したグラフである。
【図４】  実施例４の繊維断面の外周の一部の形状を３次元表面粗さ解析装置で解析したグラフである。
【図５】  実施例５の繊維断面の外周の一部の形状を３次元表面粗さ解析装置で解析したグラフである。
【図６】  実施例６の繊維断面の外周の一部の形状を３次元表面粗さ解析装置で解析したグラフである。
【図７】  比較例１の繊維断面の外周の一部の形状を３次元表面粗さ解析装置で解析したグラフである。
【図８】  比較例２の繊維断面の外周の一部の形状を３次元表面粗さ解析装置で解析したグラフである。
【図１】
0003879244.tif 000004
【図２】
0003879244.tif 000005
【図３】
0003879244.tif 000006
【図４】
0003879244.tif 000007
【図５】
0003879244.tif 000008
【図６】
0003879244.tif 000009
【図７】
0003879244.tif 000010
【図８】
0003879244.tif 000011